부분 분 섬 섬유 다발 의 분 섬 처리 를 실시 하 기 전 의 폭 30 ㎜ 로부터 85 ㎜ 로 확 폭 된 수지 함유 탄소 섬유 다발 을 길 이 230 ㎜ 로 커트 하 고 , 그 일단 부 의 단부 로부터 30 ㎜ 의 위치 를 클립 으로 끼우 고 , 역 단부 로부터 100 ㎜ 의 사이 에서 폭 을 5 점 측정 하 고 , 그 의 평균값 을 침지 전 에 있 어서 의 W 1 로 했 다 . 그 후 , 25 ℃ 의 물 에 , 5 분 간 침지 한 후 , 취 출하 고 , 클립 으로 끼운 측 이 위 로 오 도록 매단 상태 에서 1 분 간 물기 를 제거 한 후 , 클립 으로 끼운 역 단부 로부터 100 ㎜ 사이 에 있 어서 의 폭 을 5 점 측정 하 고 , 그 의 평균값 을 침지 후 에 있 어서 의 W 2 로 했 다 . 이상 의 처리 를 거쳐서 , 수지 함유 탄소 섬유 다발 의 폭 변화 율 을 다음 식 에 의해 구했 다 .